(57)【要約】【課題】  高速吸収性に優れ、かつ、アルバムなどの粘着面に対する易ハンドリング性、多数枚積載での連続印字時の耐搬送擦過キズ性に優れ、さらには優れた表面光沢性を有する被記録媒体及び製造方法を提供することにある。【解決手段】  透気性支持体の一方の面の少なくとも最表面に多孔質性のインク受容層を設け、他方の面の表面を少なくとも１種以上の樹脂組成物により部分被覆する。【選択図】  図１
2009234078.tif 000002
【特許請求の範囲】
【請求項１】
透気性支持体上の一方の面（Ａ面）は、少なくとも最表面に多孔質性のインク受容層を有し、かつ、他方の面（Ｂ面）が、少なくとも１種以上の樹脂組成物により部分被覆されていることを特徴とする被記録媒体。
【請求項２】
前記被記録媒体の透気度が、６０００秒以下であることを特徴とする請求項１に記載の被記録媒体。
【請求項３】
前記樹脂組成物は、少なくとも樹脂組成物Ａ及び樹脂組成物Ｂを含む２種以上の樹脂組成物からなり、かつ、該樹脂組成物Ａはワックスであり、さらに、該樹脂組成物Ｂは該樹脂組成物Ａと互いに相溶しない樹脂組成物であることを特徴とする請求項１又は２に記載の被記録媒体。
【請求項４】
前記Ａ面の２０°光沢度が、１５以上であることを特徴とする請求項１乃至３の何れか１項に記載の被記録媒体。
【請求項５】
前記多孔質性のインク受容層が、少なくとも顔料とバインダーとからなり、かつ、細孔径分布において、少なくとも細孔半径が５〜２０ｎｍの範囲にピークを有することを特徴とする請求項１乃至４の何れか１項に記載の被記録媒体。
【請求項６】
少なくとも顔料とバインダーとを含む多孔質層形成用塗工液を、透気性支持体上に塗工することにより前記インク受容層を形成する工程と、
互いに相溶しない樹脂組成物Ａと樹脂組成物Ｂとを少なくとも含む２種以上の樹脂組成物を含む水系分散体を、該インク受容層と反対側の面に塗工することにより前記Ｂ面を形成する工程と、
該インク受容層を光沢処理する工程と、
を有することを特徴とする請求項１乃至５のいずれか１項に記載の被記録媒体の製造方法。
【請求項７】
前記光沢処理する工程がリウェットキャスト法によることを特徴とする請求項６に記載の被記録媒体の製造方法。
【発明の詳細な説明】
【技術分野】
【０００１】
本発明は、水性インクを使用した記録に適する被記録媒体及びその製造方法を提供するものである。とりわけ高速吸収性に優れ、かつ、アルバムなどの粘着面に対する易ハンドリング性、多数枚積載での連続印字時の耐搬送擦過キズ性に優れ、さらには優れた表面光沢性を有する被記録媒体と、この特性を確実に実現できる製造方法に関する。
【背景技術】
【０００２】
インクジェット記録方法は、高速低騒音、多色化が容易であり、記録パターンの融通性が大きく、プリンター単体への展開をはじめとして、複写機、ワープロ、ファクシミリ、プロッター等の情報機器における出力部への展開がさらに行なわれ、急速に普及している。また、近年、高性能のデジタルカメラ、スキャナー等が安価に提供されつつあり、パーソナルコンピューターの普及と相まって、これらから得た画像情報の出力にインクジェット記録方式を採用したプリンターが極めて好適に用いられるようになってきている。このような背景において、銀塩系写真や製版方式の多色印刷と比較して遜色のない画像を、手軽にインクジェット記録方式で出力する事が求められるようになってきた。
【０００３】
銀塩系写真に匹敵する被記録媒体には、優れた染料の発色性、高い表面光沢性、高い解像性を有する画像形成が必要とされる。また、印字したプリント物を銀塩系写真のようにアルバムにして長期間保存して鑑賞するケースも増えてきている。こうした印字後のプリント物をアルバムに貼ったり、その後、剥がして再度貼りなおしたり、あるいはレイアウトを変更したりといった際に、アルバムの粘着面から容易に剥離するような易ハンドリング性なども必要とされる。更には、最近のプリンター自体の性能向上によりプリント速度が高速化するに伴い、一度に多数枚の被記録媒体をプリンターにセットして連続印字するケースが増えてきている。この多数枚積載時の連続印字の場合は、被記録媒体の搬送時に被記録媒体の印字面と裏面とがこすり合わせられることによる搬送擦過キズを生じやすく、記録物としての印字品位が低下する場合があるため、耐搬送擦過キズ性も求められるようになってきている。
【０００４】
このような要求を満たす為に、記録の高速化、高精細化、フルカラー化などプリンター自体の構造や記録方式に関する改良が行なわれてきており、被記録媒体の構造や特性に関する改良も盛んに検討されている。
【０００５】
インクジェット記録等に用いられる被記録媒体については、支持体として紙などの透気性支持体を用いたものや、樹脂被覆された非吸水性支持体を用いたもの、また親水性樹脂からなるインク受容層を有するものや、無機顔料およびバインダーなどからなる多孔質性インク受容層を有するものなど従来から多様多種の形態のものが提案されてきた。
【０００６】
中でも、紙などの透気性支持体上に無機顔料およびバインダーなどからなる多孔質性インク受容層を設け、さらに、光沢処理を施すことにより、インク吸収性に優れ、プリント速度の高速化が可能であり、かつ、銀塩系写真と遜色の無い、優れた染料の発色性、高い表面光沢性、高い解像性を有する画像を提供可能な被記録媒体として、例えば、特許第３３６８１０１号公報（特許文献１）、特開２００４−２０９６５１号公報（特許文献２）に記載がある。
【０００７】
こうした多孔質性インク受容層を設けた被記録媒体における搬送擦過キズに対する改良も種々の検討が行われており、例えば、特開２００４−２０９６５３号公報（特許文献３）、特開２００４−２０９６５４号公報（特許文献４）、特開２００２−２００８４５号公報（特許文献５）等に記載がある。
【０００８】
これらのような被記録媒体は、易ハンドリング性や耐搬送擦過キズ性にある程度の効果を示す。しかしながら、高速吸収性に優れ、かつ、銀塩系写真と遜色ない画像を提供可能な解像度及び光沢性にも優れる被記録媒体に対する易ハンドリング性や耐搬送擦過キズ性については、まだ満足できるレベルにない場合が多い。
【特許文献１】特許第３３６８１０１号公報
【特許文献２】特開２００４−２０９６５１号公報
【特許文献３】特開２００４−２０９６５３号公報
【特許文献４】特開２００４−２０９６５４号公報
【特許文献５】特開２００２−２００８４５号公報
【発明の開示】
【発明が解決しようとする課題】
【０００９】
高速吸収性に優れ、かつ、銀塩系写真と遜色ない画像を提供可能な解像度及び光沢性にも優れる被記録媒体に対する易ハンドリング性や耐搬送擦過キズ性を求めるためには以下の課題を解決する必要がある。樹脂被覆紙を支持体として用い、支持体上に親水性樹脂からなるインク受容層を設けた、いわゆる膨潤タイプの被記録媒体の場合は、易ハンドリング性や耐搬送擦過キズ性に優れるが、印字の際のインク液滴を被記録媒体表面の親水性樹脂層が膨潤して吸収するタイプであるため高速吸収性に劣ってしまうことがある。
【００１０】
また、樹脂被覆紙を支持体として用い、支持体上に無機顔料およびバインダーなどからなる多孔質性のインク受容層を設けた、いわゆる隙間吸収タイプの被記録媒体の場合は、易ハンドリング性や高速吸収性に優れる。しかしながら、表面光沢性は樹脂被覆された支持体表面の平滑性に依存するため、銀塩系写真のようなヘイズが小さく、かつ、光沢度の高い表面光沢性を達成することは容易ではない。また、インク受容層が多孔質性である場合は、インクの高速吸収性や表面光沢性に優れる特長を有する反面、その多孔質性ゆえに表面が傷付きやすく、多数枚積載での連続印字時の耐擦過搬送キズ性に劣る場合があった。
【００１１】
さらに、紙などの透気性を有する支持体を用い、支持体上に無機顔料およびバインダーなどからなる多孔質性のインク受容層を設けた、いわゆる隙間吸収タイプの被記録媒体の場合は、高速吸収性に優れるとともに、リウェットキャストなどの光沢処理を施すことにより、銀塩系写真に匹敵するような表面光沢性を得ることが可能であるものの、易ハンドリング性や耐搬送擦過キズ性に劣る場合があった。易ハンドリング性や耐搬送擦過キズ性に劣る場合がある原因としては、リウェットキャストなどの光沢処理を行なうには透気性が必要であるため、樹脂被覆紙のように裏面を樹脂で完全被覆することができず、裏面は原紙や原紙上に設けた下塗り層、あるいは多孔質性の顔料層などとせざるを得ないことが考えられる。すなわち、原紙や下塗り層、あるいは顔料層などは、その表面に存在する微細な隙間に粘着剤が一部しみ込んでしまうため、粘着剤に対する粘着性が強く、記録物をアルバムなどの粘着面から剥がす際に、紙繊維、下塗り層あるいは顔料層が部分的に剥ぎ取られてしまい記録物やアルバムの品位を損なう場合があった。また、裏面が原紙や原紙上に設けた下塗り層、あるいは多孔質性の無機顔料層などであるため、多数枚積載での連続印字の際など多孔質性のインク受容層表面とこすりあわされた場合には、インク受容層表面に擦過キズを生じやすい場合があった。
【００１２】
また、細孔径の小さな顔料を用い、バインダー量を少なくして形成した多孔質性インク受容層は、優れた染料発色性と高い解像性を有するとともに高い表面光沢性を達成可能である一方で、インク受容層表面の耐搬送擦過キズ性については特に不利となる場合があった。こうした課題は、紙などの透気性・吸水性を有する支持体を用い、多孔質性インク受容層を形成後にリウェットキャストなどによる高光沢処理を行なった被記録媒体において、より顕著となる。
【００１３】
そこで本発明の目的は、高速吸収性に優れ、かつ、アルバムなどの粘着面に対する易ハンドリング性、及び／または、多数枚積載での連続印字時の耐搬送擦過キズ性に優れ、さらには優れた表面光沢性を有する被記録媒体及び製造方法を提供することにある。
【課題を解決するための手段】
【００１４】
本発明者らは、上記目的を達成すべく鋭意検討を重ねた結果、透気性支持体上の一方の面（Ａ面）は、少なくとも最表面に多孔質性のインク受容層を有し、かつ、他方の面（Ｂ面）が、少なくとも１種以上の樹脂組成物により部分被覆されている被記録媒体とすることで達成できることを見出した。
【００１５】
即ち、透気性支持体上の一方の面（Ａ面）の少なくとも最表面に多孔質性のインク受容層を設けることによりインクの高速吸収性を達成することが可能となる。また、他方の面（Ｂ面）を少なくとも１種以上の樹脂組成物により部分被覆した面とすることにより、アルバムなどの粘着面に対する易ハンドリング性を達成できると同時に、リウェットキャストなどの光沢処理を行なうことを可能とし、優れた表面光沢性を達成することができる。
【００１６】
透気性を有する被記録媒体の裏面は、原紙自体であったり、あるいは原紙上に下塗り層などの塗工層を設けた面であったりするが、これらは、紙繊維が剥き出しの状態であったり、あるいは少なからず多孔性を有している面である。したがって、リウェットキャストなどの光沢処理による高光沢化が可能となる反面、アルバムなどの粘着面に貼り付けた場合は、微細な孔部に粘着剤の一部がしみ込みやすく、強く付着してしまうため、粘着面から剥離しにくくなる。そのため、無理に引き剥がそうとすると、紙繊維や塗工層の一部が粘着面に剥ぎ取られてしまう。
【００１７】
本発明は、図１に示したような、樹脂組成物により部分被覆した状態の裏面を形成することで、リウェットキャストなどの光沢処理が可能な程度の透気性を有し、かつ、粘着剤のしみ込みによる強い付着を起こすことなく、易ハンドリング性と高光沢化とを両立するものである。
【００１８】
さらに、本発明において樹脂組成物を、少なくとも樹脂組成物Ａ及び樹脂組成物Ｂを含む２種以上の樹脂組成物とすることにより、多数枚積載での連続印字時の耐搬送擦過キズ性に優れる被記録媒体を得ることができる。ここで、樹脂組成物Ａはワックスであり、かつ、該樹脂組成物Ｂは該樹脂組成物Ａと互いに相溶しない樹脂組成物であることが好ましい。ワックスとしては、例えば、ポリエチレンワックス、酸化ポリエチレンワックス、モンタンワックス、アルコールワックス、合成酸化ワックス、αオレフィン−無水マレイン酸共重合体、カルナバワックス、ラノリン、パラフィンワックス、酸化パラフィンワックス、マイクロクリスタリンワックス、また、ステアリン酸亜鉛、ステアリン酸カルシウム等の高級脂肪酸金属塩、ステアリン酸アミド、カスターワックスなど使用可能である。
【００１９】
互いに相溶しない２種の樹脂組成物Ａ及びＢを塗工して部分被覆した面を形成した場合は、図２に示したような、樹脂組成物Ａが樹脂組成物Ｂの上に一部突出した形状の面を形成することができるため、リウェットキャストなどの光沢処理が可能な程度の透気性を有し、かつ、粘着面に対する易ハンドリング性を有するだけでなく、さらに、樹脂組成物Ａの存在により、多数枚積載での連続印字時の耐搬送擦過キズ性に優れる裏面を形成することができる。
【００２０】
上記の特徴にかかる本発明は以下の態様を含む。
（１）透気性支持体上の一方の面（Ａ面）は、少なくとも最表面に多孔質性のインク受容層を有し、かつ、他方の面（Ｂ面）が、少なくとも１種以上の樹脂組成物により部分被覆されていることを特徴とする被記録媒体。
（２）前記被記録媒体の透気度が、６０００秒以下であることを特徴とする前記（１）に記載の被記録媒体。
（３）前記樹脂組成物は、少なくとも樹脂組成物Ａ及び樹脂組成物Ｂを含む２種以上の樹脂組成物からなり、かつ、該樹脂組成物Ａはワックスであり、さらに、該樹脂組成物Ｂは該樹脂組成物Ａと互いに相溶しない樹脂組成物であることを特徴とする前記（１）または（２）に記載の被記録媒体。
（４）前記Ａ面の２０°光沢度が、１５以上であることを特徴とする前記（１）乃至（３）のいずれかに記載の被記録媒体。
（５）前記多孔質層が、少なくとも顔料とバインダーとからなり、かつ、少なくとも細孔半径が５〜２０ｎｍの範囲にピークを有することを特徴とする前記（１）乃至（４）のいずれかに記載の被記録媒体。
（６）少なくとも顔料とバインダーとを含む多孔質層形成用塗工液を、透気性支持体上に塗工することにより前記インク受容層を形成する工程と、
互いに相溶しない樹脂組成物Ａと樹脂組成物Ｂとを少なくとも含む２種以上の樹脂組成物を含む水系分散体を、該インク受容層と反対側の面に塗工することにより前記Ｂ面を形成する工程と、
該インク受容層を光沢処理する工程と、
を有することを特徴とする前記（１）乃至（５）のいずれかに記載の被記録媒体の製造方法。
（７）前記光沢処理する工程がリウェットキャスト法によることを特徴とする前記（６）に記載の被記録媒体の製造方法。
【発明の効果】
【００２１】
本発明によれば、高速吸収性に優れ、かつ、アルバムなどの粘着面に対する易ハンドリング性、多数枚積載での連続印字時の耐搬送擦過キズ性に優れ、さらには優れた表面光沢性を有する被記録媒体を提供することができる。また、この特性を確実に実現できる製造方法を提供することができる。
【発明を実施するための最良の形態】
【００２２】
本発明において被記録媒体は、透気性支持体上の一方の面（Ａ面）は、少なくとも最表面に多孔質性のインク受容層を有し、かつ、他方の面（Ｂ面）が、少なくとも１種以上の樹脂組成物により部分被覆されている構成を有する。
【００２３】
本構成の被記録媒体とすることにより、インクの高速吸収性を有するとともに、アルバムなどの粘着面に対する易ハンドリング性を達成でき、かつ、リウェットキャストなどの光沢処理により優れた表面光沢性を有する被記録媒体を得ることができる。
【００２４】
本発明において、樹脂組成物としては、水に分散してなる熱可塑性樹脂が好ましい。水に分散してなる熱可塑性樹脂の例としては、例えば、ポリアクリル酸、ポリメタアクリル酸、ポリエチルアクリル酸、スチレンーブタジエン共重合体、ブタジエン共重合体、アクリロニトリルーブタジエン共重合体、クロロプレン共重合体、架橋アクリル樹脂、架橋スチレン樹脂、フッ素樹脂、フッ化ビニリデン、ベンゾグアナミン樹脂、フエノール樹脂、ポリオレフィン樹脂、セルロース、スチレンーアクリル酸共重合体、スチレンーメタアクリル酸共重合体、ポリスチレン、スチレンーアクリルアミド共重合体、ｎーイソブチルアクリレート、アクリロニトリル、酢酸ビニル、アクリルアミド、シリコーン樹脂、ポリビニルアセタール、ポリアミド、ロジン系樹脂、ポリエチレン、ポリカーボネート、塩化ビニリデン樹脂、ポリビニルアルコール、セルロース系樹脂、エポキシ樹脂、酢酸ビニル樹脂、エチレン−酢酸ビニル共重合体、酢酸ビニル−アクリル共重合体、塩化ビニル樹脂、ポリウレタン、ロジンエステル、マイクロジェル、マイクロエマルジョン、等のほか、低分子量の熱可塑性樹脂を用いることも可能であり、例えば、ポリエチレンワックス、酸化ポリエチレンワックス、モンタンワックス、アルコールワックス、合成酸化ワックス、αオレフィン−無水マレイン酸共重合体、カルナバワックス、ラノリン、パラフィンワックス、酸化パラフィンワックス、マイクロクリスタリンワックス、また、ステアリン酸亜鉛、ステアリン酸カルシウム等の高級脂肪酸金属塩、ステアリン酸アミド、カスターワックス等、が使用可能であるがこれに限定されるものではない。また、これらは一種または二種以上を混合して用いることができる。
【００２５】
本発明において樹脂組成物は、樹脂組成物が微粒子として裏面形成用塗工液に分散された形、水の中に安定化分散された樹脂エマルジョン粒子の形等で使用されることが好ましい。ここで樹脂エマルジョンとは、連続相が水であり、分散相が上記のような樹脂成分であるエマルジョンを意味する。
【００２６】
さらに、本発明においては、樹脂組成物を、少なくとも樹脂組成物Ａ及び樹脂組成物Ｂを含む２種以上の樹脂組成物とすることにより、多数枚積載での連続印字時の耐搬送擦過キズ性に優れる被記録媒体を得ることができる。ここで、樹脂組成物Ａはワックスであり、例えば、ポリエチレンワックス、酸化ポリエチレンワックス、モンタンワックス、アルコールワックス、合成酸化ワックス、αオレフィン−無水マレイン酸共重合体、カルナバワックス、ラノリン、パラフィンワックス、酸化パラフィンワックス、マイクロクリスタリンワックス、また、ステアリン酸亜鉛、ステアリン酸カルシウム等の高級脂肪酸金属塩、ステアリン酸アミド、カスターワックス等が挙げられる。これらを一種または二種以上混合して用いることができる。
【００２７】
また、樹脂組成物Ｂは樹脂組成物Ａとは互いに相溶しない樹脂組成物であることが好ましく、こうした構成とした場合、上述のように、リウェットキャストなどの光沢処理が可能な程度の透気性を有し、かつ、粘着面に対する易ハンドリング性を有するだけでなく、さらに、樹脂組成物Ａの存在により、多数枚積載での連続印字時の耐搬送擦過キズ性に優れる裏面を形成することができる。
【００２８】
樹脂組成物Ｂは、熱可塑性樹脂であることが好ましく、具体的には、例えば、ポリアクリル酸、ポリメタアクリル酸、ポリエチルアクリル酸、スチレンーブタジエン共重合体、ブタジエン共重合体、アクリロニトリルーブタジエン共重合体、クロロプレン共重合体、架橋アクリル樹脂、架橋スチレン樹脂、フッ素樹脂、フッ化ビニリデン、ベンゾグアナミン樹脂、フエノール樹脂、ポリオレフィン樹脂、セルロース、スチレンーアクリル酸共重合体、スチレンーメタアクリル酸共重合体、ポリスチレン、スチレンーアクリルアミド共重合体、ｎーイソブチルアクリレート、アクリロニトリル、酢酸ビニル、アクリルアミド、シリコーン樹脂、ポリビニルアセタール、ポリアミド、ロジン系樹脂、ポリエチレン、ポリカーボネート、塩化ビニリデン樹脂、ポリビニルアルコール、セルロース系樹脂、エポキシ樹脂、酢酸ビニル樹脂、エチレン−酢酸ビニル共重合体、酢酸ビニル−アクリル共重合体、塩化ビニル樹脂、ポリウレタン、ロジンエステル、マイクロジェル、マイクロエマルジョン、等から選ばれる樹脂組成物である。これらを一種または二種以上混合して用いることができる。
【００２９】
さらに、樹脂組成物Ａ及び樹脂組成物Ｂとして、互いに相溶しない樹脂組成物の組合せを選択した場合には、図２に示したような被覆状態となり、耐搬送擦過キズ性に優れた裏面を形成することができる。
【００３０】
本発明において、樹脂組成物Ａ及び樹脂組成物Ｂとが、「互いに相溶しない」状態とは、以下のような状態である。即ち、樹脂組成物Ａと樹脂組成物Ｂとを混合溶融した後、室温まで自然冷却した場合に、樹脂組成物Ａと樹脂組成物Ｂとが一体とならずに、樹脂組成物Ａまたは樹脂組成物Ｂのいずれかもしくは両方の一部が粒状や塊状などの形状で分離して析出する状態のことである。
【００３１】
樹脂組成物Ａの樹脂組成物Ｂに対する含有比率としては、樹脂組成物Ａと樹脂組成物Ｂとが互いに相溶しない場合には、２／１００〜５０／１００の範囲であることが好ましく、この範囲を超える場合には、樹脂組成物Ａの剥離が起こることがあり、また、この範囲よりも小さい場合には、樹脂組成物Ａの添加による耐搬送擦過キズ性向上の効果が得られにくい。
【００３２】
また、樹脂組成物Ａと樹脂組成物Ｂとが相溶する場合における樹脂組成物Ａの樹脂組成物Ｂに対する含有比率としては、１０／１００〜８０／１００の範囲であることが好ましく、この範囲を超えて樹脂組成物Ａを添加しても、耐搬送擦過キズ性はそれ以上向上しない場合があるだけでなく、物流保存時などにおける印字品位の低下を生ずる恐れがある。また、この範囲よりも小さい場合には、樹脂組成物Ａの添加による耐搬送擦過キズ性向上の効果が得られにくい。
【００３３】
この耐搬送擦過キズ性に対する効果は、光沢処理後の印字面の２０°光沢度が、１５以上である場合、または／及び、最表面に設けた多孔質性インク受容層に用いられる顔料の細孔半径が５〜２０ｎｍの範囲である場合により顕著に現れる。
【００３４】
また、本発明における被記録媒体は、少なくとも顔料とバインダーとを含む多孔質層形成用塗工液を、透気性支持体上に塗工することにより前記インク受容層を形成する工程と、
互いに相溶しない樹脂組成物Ａと樹脂組成物Ｂとを少なくとも含む２種以上の樹脂組成物を含む水系分散体を、該インク受容層と反対側の面に塗工することにより前記Ｂ面を形成する工程と、
該インク受容層を光沢処理する工程と、
を有する製造方法により製造される。
【００３５】
以下に、好ましい実施の形態を挙げて、本発明を更に詳細に説明する。
【００３６】
本発明の被記録媒体は、順次以下の工程を経て製造される。
【００３７】
（１）支持体の表面処理工程
まず始めに、支持体上に表面処理液を塗布する。
【００３８】
支持体の表面処理工程は、バインダーと架橋反応を起こして硬化する架橋剤を含むプレコート液を塗工する工程であり、必要に応じて行なわれる。この架橋剤の付与は、インク受容層における多孔質層の所望とするインク受容層としての構造をより強固なものとする上で、この架橋剤の使用が好ましい。また、表面処理工程は、バインダーと架橋反応を起こして硬化する架橋剤を含む表面処理液を塗工する工程であり、ホウ酸及びホウ酸塩からなる群より選ばれた１種以上を含有する塗工液である表面処理液を支持体に塗工する工程である。
【００３９】
表面処理工程では、透気性支持体に表面処理液を塗工後に基材表面を乾燥せず、基材表面がある程度の湿潤状態（塗布液状態や増粘状態でも良い）を保った状態で、次のインク受容層形成用塗工液を塗工する工程を行なうことが好ましい。
【００４０】
本発明に用いる支持体としては、紙等の不透明材料からなる透気性支持体を用いる。特に、繊維状支持体、即ち、紙からなる透気性支持体を用いた場合には、支持体上に、後述する多孔質性インク受容層を形成後、キャストなどの光沢処理を施すことにより、銀塩系写真に匹敵する高い表面光沢性を得ることができるため好ましい。
【００４１】
紙からなる透気性支持体には、澱粉、ポリビニルアルコール等でのサイズプレスを原紙上に施したものや、原紙上にコート層を設けた、アート紙、コート紙、キャストコート紙等の塗工紙等も含まれる。
【００４２】
透気性支持体として紙を用いた場合は、紙（原紙）のセルロースパルプ繊維や地合いが完全に覆われるような厚みのコート層がインク受容層の下塗り層として設けられていることが好ましい。覆われていない場合、インク受容層の塗工時に、その繊維や地合いに起因する塗りムラが生じ易く、インク受容層中、若しくはインク受容層表面近傍や表面にセルロースパルプ繊維が存在していることになるので、被記録媒体の表面にキャスト処理を施したとしても、良好且つ均質なキャスト面、即ち、写真調の高光沢面を得ることが困難となる場合がある。紙からなる透気性支持体のセルロースパルプを覆うためには、コート層の乾燥塗工量が１０ｇ／ｍ２以上、更には１３ｇ／ｍ２以上であることが好ましい。
【００４３】
紙からなる透気性支持体の透気度としては、透気度が６０００秒以下であることが好ましく、後述する光沢処理工程における光沢処理適性の観点から、５５００秒以下であることがより好ましい。
【００４４】
紙からなる透気性支持体を用いる場合には、ステキヒトサイズ度１００〜４００秒、ベック平滑度１００〜５００秒、水中伸度は、１．２〜２．５％とすることが好適である。また銀塩写真同様の質感、高級感のある被記録媒体を得るためには、紙からなる透気性支持体の坪量としては１６０〜２３０ｇ／ｍ２、ガーレー剛度（Ｊ．Ｔａｐｐｉ  Ｎｏ．４０、縦目）が７〜１５ｍＮになるようにすることが好ましい。
【００４５】
本発明において表面処理液は、前記架橋剤を含む水溶液であり、架橋剤を１質量％以上１０質量％含むことが好ましい。また、表面処理液のぬれ性向上のため、表面処理液に界面活性剤，アルコール等を添加して、表面張力及び吸水度の調整を行っても良い。
【００４６】
表面処理工程での表面処理液の塗工量は硼酸及び硼酸塩の固形分換算で０．０５ｇ／ｍ２以上３．０ｇ／ｍ２以下である。
【００４７】
（２）多孔質性インク受容層形成工程
次に、表面処理された支持体上に、少なくとも顔料とバインダーとからなるインク受容層形成用塗工液を塗工し、乾燥することにより、多孔質性インク受容層を形成する。
【００４８】
本発明で用いるインク受容層の形成材料について説明する。インク受容層は、顔料と、バインダーとを含む塗工液を塗工することで形成できる。顔料としては、染料定着性、透明性、印字濃度、発色性、及び光沢性の点で、特にアルミナ水和物を主成分として含有させることが好ましいが、下記顔料を使用することもできる。例えば、無機顔料としては、軽質炭酸カルシウム、重質炭酸カルシウム、炭酸マグネシウム、カオリン、珪酸アルミニウム、珪藻土、珪酸カルシウム、珪酸マグネシウム、合成非晶質シリカ、コロイダルシリカ、アルミナ、水酸化マグネシウム等、有機顔料としては、スチレン系プラスチックピグメント、アクリル系プラスチックピグメント、ポリエチレン粒子、マイクロカプセル粒子、尿素樹脂粒子、メラミン樹脂粒子等である。これらから選択された１種を、あるいは必要に応じて選択された２種以上を組み合わせて用いることができる。
【００４９】
本発明で使用されるアルミナ水和物としては、例えば、下記一般式（Ｘ）により表されるものを好適に利用できる。
Ａｌ２Ｏ３−ｎ（ＯＨ）２ｎ・ｍＨ２Ｏ    ・・・・（Ｘ）
（上記式中、ｎは０、１、２又は３の何れかを表し、ｍは０〜１０、好ましくは０〜５の範囲にある値を表す。但し、ｍとｎは同時に０にはならない。ｍＨ２Ｏは、多くの場合、結晶格子の形成に関与しない脱離可能な水相を表すものであるため、ｍは整数又は整数でない値をとることができる。又、この種の材料を加熱するとｍは０の値に達することがあり得る。）アルミナ水和物の結晶構造としては、熱処理する温度に応じて、非晶質、キブサイト型、ベーマイト型の水酸化アルミニウムからγ、σ、η、θ、α型のアルミニウム酸化物に転移していくことが知られている。本発明に於いては、これらいずれの結晶構造のものも使用可能である。本発明において好適なアルミナ水和物としては、Ｘ線回折法による分析でベーマイト構造若しくは非晶質を示すアルミナ水和物であって、特に、特開平７−２３２４７３号公報、特開平８−１３２７３１号公報、特開平９−６６６６４号公報、特開平９−７６６２８号公報等に記載されているアルミナ水和物が挙げられる。
【００５０】
前記アルミナ水和物は、製造過程において細孔物性の調整がなされるが、前記インク受容層のＢＥＴ比表面積、細孔容積を満たすためには、細孔容積が０．３〜１．０ｍｌ／ｇであるアルミナ水和物を用いることが好ましく、より好ましくは０．３５〜０．９ｍｌ／ｇである。この範囲の細孔容積を有するアルミナ水和物はインク受容層の細孔容積を前記規定範囲内にする上でより好適である。また、ＢＥＴ比表面積については、５０〜３５０ｍ２／ｇであるアルミナ水和物を用いることが好ましく、より好ましくは１００〜２５０ｍ２／ｇである。この範囲のＢＥＴ比表面積のアルミナ水和物は、インク受容層の比表面積を前記規定範囲にする上でより好適である。本発明で云うＢＥＴ法とは、気相吸着法による粉体の表面積測定法の一つであり、吸着等温線から１ｇの試料の持つ総表面積、即ち比表面積を求める方法である。通常吸着気体としては、窒素ガスが多く用いられ、吸着量を被吸着気体の圧、または容積の変化から測定する方法が最も多く用いられている。多分子吸着の等温線を表すのに最も著名なものは、Ｂｒｕｎａｕｅｒ、Ｅｍｍｅｔｔ、Ｔｅｌｌｅｒの式であってＢＥＴ式と呼ばれ比表面積決定に広く用いられている。ＢＥＴ式に基づいて吸着量を求め、吸着分子１個が表面で占める面積を掛けて、比表面積が得られる。
【００５１】
また、本発明において好適なアルミナ水和物の形状としては、平板状で、平均アスペクト比が３〜１０、平板面の縦横比０．６〜１．０であるものが好ましい。アスペクト比の定義は、特公平５−１６０１５号公報に記載されている方法で求めることができる。上記アスペクト比は、粒子の「厚さ」に対する「直径」の比で示す。ここで「直径」とは、アルミナ水和物を顕微鏡又は電子顕微鏡で観察したときの粒子の投影面積と等しい面積を有する円の直径を示すものとする。上記平板面の縦横比は、アスペクト比と同様に、粒子を顕微鏡で観察して平板面の最小値を示す直径と最大値を示す直径の比である。平均アスペクト比が上記範囲を満たさないアルミナ水和物を使用した場合は、形成したインク受容層の細孔分布範囲が狭くなる恐れがある。又、上記範囲を超えるものを使用する場合は、アルミナ水和物の粒子径を揃えて製造するのが困難になる恐れがある。縦横比が上記範囲を満たさないものを使用する場合も、同様にインク受容層の細孔径分布が狭くなる。
【００５２】
文献（Ｒｏｃｅｋ  Ｊ．，ｅｔ  ａｌ．、Ａｐｐｌｉｅｄ  Ｃａｔａｌｙｓｉｓ、７４巻、ｐ２９〜３６、１９９１年）にも記載されているように、アルミナ水和物の中には、繊毛状とそうでない形状のものがあることが一般に知られている。本発明者らの知見によれば、同じアルミナ水和物であっても、平板状のアルミナ水和物の方が、繊毛状のものよりも分散性がよい。又、繊毛状のアルミナ水和物の場合は、塗工時に下塗り層表面に対して平行に配向する傾向がみられ、形成される細孔が小さくなる場合があり、このためにインク受容層のインク吸収性が小さくなることがある。これに対して、平板状のアルミナ水和物を用いた場合は、塗工により配向する傾向は小さく、このため形成されるインク受容層の細孔の大きさや、インク吸収性への影響は少ない。
【００５３】
インク受容層の顔料としてシリカ等の板状ではないものを用いてもよいが、光沢性を高くするということにおいては、上記のことから板状アルミナ水和物を用いるのが好ましい。
【００５４】
本発明において、インク受容層形成用塗工液に使用するバインダーとしては、上記に挙げた顔料を結着し、被膜を形成する能力のある材料であって、且つ、本発明の効果を損なわない範囲のものであれば、特に制限はなく利用することができる。例えば、酸化澱粉、エーテル化澱粉、リン酸エステル化澱粉等の澱粉誘導体；カルボキシメチルセルロース、ヒドロキシエチルセルロース等のセルロース誘導体；カゼイン、ゼラチン、大豆蛋白、ポリビニルアルコール又はその誘導体；ポリビニルピロリドン、無水マレイン酸樹脂、スチレン−ブタジエン共重合体、メチルメタクリレート−ブタジエン共重合体等の共役重合体ラテックス；アクリル酸エステル及びメタクリル酸エステルの重合体又は共重合体等のアクリル系重合体ラテックス；エチレン−酢酸ビニル共重合体等のビニル系重合体ラテックス；或いは、これら各種重合体のカルボキシル基等の官能基含有単量体による官能基変性重合体ラテックス；或いは、これら各種重合体にカチオン基を用いてカチオン化したもの、カチオン性界面活性剤にて重合体表面をカチオン化したもの、カチオン性ポリビニルアルコール下で重合し、重合体表面に該ポリビニルアルコールを分布させたもの、カチオン性コロイド粒子の懸濁分散液中で重合を行い、重合体表面に該粒子が分布しているもの；メラミン樹脂、尿素樹脂等の熱硬化合成樹脂等の水性バインダー；ポリメチルメタクリレート等のアクリル酸エステルやメタクリル酸エステルの重合体又は共重合体樹脂；ポリウレタン樹脂、不飽和ポリエステル樹脂、塩化ビニル−酢酸ビニルコポリマー、ポリビニルブチラール、アルキッド樹脂等の合成樹脂系バインダー等を挙げることができる。上記は、単独、或いは複数を混合して用いることができる。
【００５５】
バインダー含有量としては、顔料に対して、５〜５０質量％になるようにするのが好ましい。バインダーの含有量が上記範囲に満たない場合は、インク受容層にクラックが発生し易くなり、又、インク受容層の機械的強度が不十分となり、粉落ちが生じ易くなる。一方、上記範囲を超える場合は、インク吸収性の低下（例えば、インクが溢れ、画像に滲みの発生）や、インク染料の吸着性の低下が生じる恐れがあるので好ましくない。更に、高温高湿下においても十分なインク吸収性を得るためには、バインダーの含有量を５〜２０質量％の範囲とすることが好ましい。
【００５６】
上記のようにして形成するインク受容層の形成材料中に、ホウ酸及びホウ酸塩からなる群より選ばれた１種以上を含有させることは、インク受容層の形成上、極めて有効である。この際に用いることのできるホウ酸としては、オルトホウ酸（Ｈ３ＢＯ３）だけでなく、メタホウ酸や次ホウ酸等が挙げられる。ホウ酸塩としては、上記ホウ酸の水溶性の塩であることが好ましい。具体的には、例えば、ホウ酸のナトリウム塩（Ｎａ２Ｂ４Ｏ７・１０Ｈ２Ｏ、ＮａＢＯ２・４Ｈ２Ｏ等）や、カリウム塩（Ｋ２Ｂ４Ｏ７・５Ｈ２Ｏ、ＫＢＯ２等）等のアルカリ金属塩、ホウ酸のアンモニウム塩（ＮＨ４Ｂ４Ｏ９・３Ｈ２Ｏ、ＮＨ４ＢＯ２等）、ホウ酸のマグネシウム塩やカルシウム塩等のアルカリ土類金属塩等を挙げることができる。
【００５７】
塗工液の経時安定性と、クラック発生の抑制効果の点からオルトホウ酸を用いることが好ましい。又、その使用量としては、インク受容層中のポリビニルアルコールに対して、ホウ酸固形分１．０〜１５．０質量％の範囲で用いることが好ましい。この範囲内でも製造条件等によっては、クラックが発生する場合があり選択を必要とする。又、上記範囲を超える場合は、塗工液の経時安定性が低下するため好ましくない。即ち、生産する場合においては、塗工液を長時間に渡って使用するので、ホウ酸の含有量が多いと、その間に塗工液の粘度の上昇や、又、ゲル化物の発生が起こし、塗工液の交換やコーターヘッドの清掃等が頻繁に必要となり、生産性が著しく低下してしまう。更に、上記範囲を超える場合、工程において、点状の表面（キャスト面）が生じ易くなり、均質で良好な光沢面が得られない場合がある。
【００５８】
アルミナ水和物を含む塗工液は、少なくともアルミナ水和物、バインダーおよび必要に応じて架橋剤を含む塗工液であることが好ましい。インク受容層用塗工液の調製においては、ホウ酸及びホウ酸塩からなる群より選ばれた１種以上をアルミナ水和物分散液と混合し、得られた混合液と、ポリビニルアルコール水溶液とを塗工の直前で混合して塗工液とするミキシング装置を使用することが好ましい。このようにすれば、製造工程中に生じる塗工液粘度の経時的上昇やゲル化を低減することができるので、生産効率の向上を図ることができる。上記で使用するアルミナ水和物分散液中のアルミナ水和物にかかる固形分濃度は、１０〜３０質量％であることが好ましい。上記範囲を超える場合は、アルミナ水和物分散液の粘度が高くなり、インク受容層の粘度も高くなるので、塗工性に問題が生じる場合がある。
【００５９】
本発明のインクジェット用被記録媒体に色材劣化防止剤を添加してもよい。色材劣化防止材とはインク受容層中に染料とともに存在した際、ガス及び光などの染料を劣化させる要因より染料を守り、染料の耐候性を向上させる化合物のことを言う。一般的な例を挙げると、ヒンダードアミン系化合物、ヒンダードフェノール系化合物、ベンゾフェノン系化合物、ベンゾトリアゾール系化合物、チオウレア系化合物、チウラム系化合物、ホスファイト系化合物などが挙げられ、特にヒンダードアミン化合物が好ましくもちいられるが、これらのものに限定されるものではない。
【００６０】
上記のインク受容層における、ヒンダードアミンの好ましい含有量としては、顔料固形分に対して０．５〜１０質量％の範囲内が好ましい。上記の下限以上にすることで、十分な褪色抑制効果が得られる。また、上記の上限以下とすることで、インク吸収性の低下が起こるのを防ぐことができる。
【００６１】
本発明において色材劣化防止剤は溶媒に溶解した調製液を、前記形成後の受容層にオーバーコートすることにより、受容層内に添加することが好ましい。前記色剤劣化防止剤を溶解する溶剤は、前記色剤劣化防止剤が溶解可能であれば良く、各種溶剤の使用出来る。有機溶剤としては、特に限定されるものではないが、酢酸エチル、酢酸ブチル等のエステル類、メチルイソブチルケトン、メチルエチルケトン、アセトン等のケトン類、ジエチルエーテル、エチルメチルエーテル等のエーテル類、イソプロパノール、メタノール、エタノール等のアルコール類が挙げられる。
【００６２】
受容層に色材劣化防止剤含有液をオーバーコートする工程は、受容層形成の後であれば、いずれの工程でも良い。ただし、受容層面に塗工部材が接触する方式でのオーバーコートを行なう場合には、オーバーコート工程における受容層面の傷付きなどが懸念されるため、光沢処理工程の前にオーバーコートするのが好ましい。
【００６３】
インク受容層形成用塗工液には、ｐＨ調整剤として、例えば蟻酸、酢酸、グリコール酸、シュウ酸、プロピオン酸、マロン酸、コハク酸、アジピン酸、マレイン酸、リンゴ酸、酒石酸、クエン酸、安息香酸、フタル酸、イソフタル酸、テレフタル酸、グルタル酸、グルコン酸、乳酸、アスパラギン酸、グルタミン酸、ピメリン酸、スベリン酸等の有機酸や、塩酸、硝酸、燐酸等の無機酸、およびこれらの塩などを適宜添加することができる。
【００６４】
また、その他の塗工液添加剤として、顔料分散剤、増粘剤、流動性改良剤、消泡剤、抑泡剤、離型剤、浸透剤、着色顔料、着色染料、蛍光増白剤、紫外線吸収剤、酸化防止剤、防腐剤、防黴剤、耐水化剤、染料定着剤、硬化剤、耐候材料等を、必要に応じて適宜含有させることができる。
【００６５】
以上のように形成される多孔質性インク受容層は、インクの高速吸収性、高発色性、高解像性等の目的及び効果を達成する上で、その細孔物性が、下記の条件を満足するものであることが好ましい。先ず、インク受容層の細孔径分布において、少なくとも細孔半径５〜２０ｎｍの範囲にピークを有することが好ましい。この範囲に満たない場合は、インクの高速吸収性に劣る場合があり、また、この範囲を超える場合には、発色性や解像性の点で十分な性能が得られない場合がある。また、インク受容層の細孔容積は、０．１〜１．０ｃｍ３／ｇの範囲内にあることが好ましい。即ち、細孔容積が、上記範囲に満たない場合は、十分なインク吸収性能が得られず、インク吸収性の劣ったインク受容層となり、場合によっては、インクが溢れ、画像に滲みが発生する恐れがある。一方、上記範囲を超える場合は、インク受容層に、クラックや粉落ちが生じ易くなるという傾向がある。又、インク受容層のＢＥＴ比表面積は、２０〜４５０ｍ２／ｇであることが好ましい。上記範囲に満たない場合は、十分な光沢性が得られないことがあり、又、ヘイズが増加するため（透明性が低下するため）、画像が、白もやがかかったようになる恐れがある。更に、この場合には、染料の発色性が低下するだけでなく、インク中の染料の吸着性の低下を生じる恐れもあるので好ましくない。一方、上記範囲を超えると、インク受容層にクラックが生じ易くなるので好ましくない。尚、細孔容積、ＢＥＴ比表面積の値は、窒素吸着脱離法により求められる。
【００６６】
又、インク受容層の乾燥塗工量は３０〜５０ｇ／ｍ２となるようにすることが好ましい。上記範囲に満たない場合は、特に、シアン、マゼンタ、イエローの３色のインクに、ブラックインクの他、複数の淡色インクが加えられているようなプリンターに用いた場合に、十分なインク吸収性が得られず、即ち、インク溢れが生じ、ブリーディングとなる場合が発生したり、基材にまでインク染料が拡散し、印字濃度が低下する場合がある。一方、上記範囲を超える場合には、クラックの発生を抑え切れないことが生じる恐れがある。更には、３０ｇ／ｍ２より多いと、高温高湿環境下においても十分なインク吸収性を示すインク受容層が得られるので好ましく、乾燥塗工量を５０ｇ／ｍ２以下とすると、インク受容層の塗工ムラが生じにくくなり、安定した厚みのインク受容層を製造できる。
【００６７】
（３）裏面形成工程
支持体上の多孔質インク受容層を形成する面の反対面に、少なくとも１種以上の樹脂組成物を含有する裏面形成用塗工液を塗工し、乾燥することにより、部分被覆された裏面を形成する工程である。
【００６８】
裏面形成用塗工液としては、互いに相溶しない樹脂組成物を少なくとも含む２種以上の樹脂組成物を含む水系分散体を塗工することが好ましい。
【００６９】
この裏面形成用塗工液の乾燥に際しては、樹脂組成物による部分被覆状態を形成する必要から、塗工液中の水分の乾燥に必要な適度な熱量と風量を与えるのが好ましい。過度な加熱乾燥を行なった場合は、エマルジョン粒子どうしの融着が徐々に起こり始め、樹脂組成物により部分被覆された状態から完全被覆された状態になってしまい、透気性を失うため、後述する光沢処理を十分に行なうことが困難になる。したがって、乾燥工程においては、乾燥後の樹脂組成物による被覆状態を確認した上で、部分被覆状態が形成されるように塗工液処方と乾燥条件（乾燥温度、風量、乾燥時間など）を適宜設定するのが良い。
【００７０】
（４）光沢処理工程
支持体上にインク受容層を形成した後、キャスト法で、インク受容層の表面に光沢面を形成することができる。その製造方法について説明する。キャスト法とは、湿潤状態、又は可塑性を有している状態にあるインク受容層を、フィルムや加熱された鏡面状のドラム（キャストドラム）面に圧着し、圧着した状態で乾燥し、そのフィルム面や鏡面をインク受容層表面に写し取る方法であり、代表的な方法として、直接法、リウェット法（間接法）、凝固法の３つの方法がある。これらのキャスト法は、何れも、利用できるが、リウェットキャスト法がより好ましい。このリウェットキャスト法を用いることによってインク受容層表面に高光沢性が得られる。また、透気性の高い支持体を用いる場合には、フィルムキャスト法を用いることにより強光沢面が得られる。
【００７１】
表面処理工程、インク受容層形成工程、裏面形成工程などにおける各塗工液の塗工は、適正塗工量が得られるように、例えば、各種ブレードコーター、ロールコーター、エアーナイフコーター、バーコーター、ロッドブレードコーター、カーテンコーター、グラビアコーター、エクストルージョン方式を用いたコーター、スライドホッパー方式を用いたコーター、サイズプレス等の各種塗工装置を適宜選択して用い、オンマシン、オフマシンで塗工される。塗工時に、塗工液の粘度調製等を目的として、塗工液を加温してもよく、コーターヘッドを加温することも可能である。
【００７２】
上記インク受容層形成工程における塗工液の塗工装置への供給方法としては、顔料とバインダーなどを、別々のラインからスタティックミキサーなどの連続混合装置を用いて混合し、混合された塗布液はオンライン化された塗工ヘッドに送られ、塗布されることが好ましく用いられる。この供給方法は、塗工・乾燥時にクラック発生を防止するとともに、インク受容層の結着強度を高くするために、塗工液に架橋剤などを添加する場合には、塗工液の調製／送液時に増粘しやすくなるため、特に好ましく用いることができる。ここで言うスタティックミキサーとは、中空円筒状をなすフレームの中にミキシングユニットが収納されて構成されたものである。上記ミキシングユニットは複数のエレメントが長手方向に連接されてなり、１エレメントは板状体を長手方向に進むにしたがって周方向に例えば１８０度捩ったような形状をなしている。そして、隣り合うエレメントの捩れ方向が互いに逆方向になっている。この場合前記必須の構成成分とする塗工液がフレームの中を流れる間に、各エレメントによって均一に混合されるものである。
【００７３】
また、塗工後の乾燥には、例えば、直線トンネル乾燥機、アーチドライヤー、エアループドライヤー、サインカーブエアフロートドライヤー等の熱風乾燥機、赤外線、加熱ドライヤー、マイクロ波等を利用した乾燥機等を、適宜選択して用いることができる。
【実施例】
【００７４】
以下、実施例及び比較例を挙げて本発明を更に詳細に説明するが、本発明はこれらの例に限定されるものではない。
【００７５】
先ず、本発明において使用した各種の物性値の測定方法について説明する。
【００７６】
＜ステキヒトサイズ度＞
被記録媒体をＡ４サイズに断裁し、その５枚をそれぞれ、気温２３℃及び湿度５０％の条件下に２時間以上放置し、その後、ＪＩＳ  Ｐ８１２２に準拠して、各１枚毎にステキヒトサイズ度の測定を行い、５枚の平均値として求めた。
【００７７】
＜透気度＞
上記のステキヒトサイズ度の測定の場合と同様の状態に放置した後、ＪＩＳ  Ｐ８１７７に準じて各１枚毎に測定を行い、５枚の値の平均値として求めた。
【００７８】
＜ベック平滑度＞
上記のステキヒトサイズ度の測定の場合と同様の状態に放置した後、ＪＩＳ  Ｐ８１１９に準じて各１枚毎に測定を行い、５枚の値の平均値として求めた。
【００７９】
＜ガーレー剛度＞
上記ステキヒトサイズ度の測定の場合と同様の状態に放置した後、Ｊ．Ｔａｐｐｉ  Ｎｏ．４０に準じて各１枚毎に縦目方向の測定を行い、５枚の値の平均値として求めた。
【００８０】
＜水中伸度＞
水中伸度の測定は、ｅｍｃｏ社ＤＤＰＭ動的変位測定モジュールを用いて行った。測定条件は、クランプ式を用いスプリングテンション２０ｇでサンプル幅５０ｍｍ、水温２３℃、浸漬時間は１０分間とした。
【００８１】
＜ＢＥＴ比表面積、細孔容積＞
アルミナ水和物を十分に加熱脱気してから、窒素吸着脱離法を用いた装置（カンタクローム社製、オートソーブ１）で測定した。ＢＥＴ比表面積の計算は、Ｂｒｕｎａｕｅｒらの方法を用いた（Ｊ．Ａｍ．Ｃｈｅｍ．Ｓｏｃ．，６０巻、３０９、１９３８年参照）。細孔容積の計算は、Ｂａｒｒｅｔｔらの方法を用いた（Ｊ．Ａｍ．Ｃｈｅｍ．Ｓｏｃ．，７３巻、３７３、１９５１年参照）。
【００８２】
＜光沢度＞
ＪＩＳ  Ｚ８７４１に準じて、光沢度計（商品名：ＶＧ２０００、日本電色工業（株）製）を用いて、２０度の鏡面光沢度を測定し、以下の基準に基づいてランク分けした。
【００８３】
ランク基準
Ａ：３５以上
Ｂ：２５以上３５未満
Ｃ：１５以上２５未満
Ｄ：１５未満
【００８４】
［実施例１］
（支持体の作製例１）
先ず、下記のようにして支持体を作製した。濾水度４５０ｍｌＣＳＦ（Ｃａｎａｄｉａｎ  Ｓｔａｎｄａｒａｄ  Ｆｒｅｅｎｅｓｓ）の、広葉樹晒しクラフトパルプ（ＬＢＫＰ）８０重量部、濾水度４８０ｍｌＣＳＦの、針葉樹晒しクラフトパルプ（ＮＢＫＰ）２０重量部からなるパルプスラリーに、カチオン化澱粉０．６０重量部、重質炭酸カルシウム１０重量部、軽質炭酸カルシウム１５重量部、アルキルケテンダイマー０．１０重量部、カチオン性ポリアクリルアミド０．０３重量部を外添して紙料を調整後、長網抄紙機で抄造し、３段のウエットプレスを行って、多筒式ドライヤーで乾燥した。その後、サイズプレス装置で、酸化澱粉水溶液を固形分で１．０ｇ／ｍ２となるように含浸し、乾燥後、マシンカレンダー仕上げをし、坪量１５５ｇ／ｍ２、ステキヒトサイズ度１００秒、透気度５０秒、ベック平滑度３０秒、ガーレー剛度１１．０ｍＮの基紙Ａを得た。
【００８５】
次に、上記で得た基紙Ａ上に、以下のようにして下塗り層を形成した。先ず、下塗り層の形成に使用する塗工液として、カオリン（ウルトラホワイト９０、Ｅｎｇｅｌｈａｒｄ社製）／酸化亜鉛／水酸化アルミニウムの、重量比６５／１０／２５からなる填量１００重量部と、市販のポリアクリル酸系分散剤０．１重量部とからなる固形分濃度７０質量％のスラリーに、市販のスチレン−ブタジエン系ラテックス７重量部を添加して、固形分６０質量％になるように調整して組成物を得た。次に、この組成物を、乾燥塗工量が１５ｇ／ｍ２になるように、ブレードコーターで、基紙Ａの両面に塗工し、乾燥した。その後、マシンカレンダー仕上げをし（線圧１５０ｋｇｆ／ｃｍ）、坪量１８５ｇ／ｍ２、ステキヒトサイズ度３００秒、透気度３，０００秒、ベック平滑度２００秒、ガーレー剛度１１．５ｍＮの下塗り層付き支持体１を得た。
【００８６】
（支持体の作製例２）
上記支持体の作製例１において得られた基紙Ａ上に、低密度ポリエチレン（７０部）と高密度ポリエチレン（２０部）と酸化チタン（１０部）からなる樹脂組成物を２５ｇ／ｍ２塗布し、裏面に高密度ポリエチレン（５０部）と低密度ポリエチレン（５０部）からなる樹脂組成物を２５ｇ／ｍ２塗布してなる樹脂被覆した支持体２を得た。
【００８７】
＜被記録媒体の製造例１＞
上記で得た支持体１の下塗り層に対して、下記の工程からなる表面処理を行なった。先ず、３０℃に加温した下記組成の表面処理液を、エアーナイフコーターでウェット塗工量１６ｇ／ｍ２（乾燥させた場合の塗工量は０．８ｇ／ｍ２である）になるよう、毎分３０ｍで塗工した。
【００８８】
（表面処理液）
四硼酸ナトリウム：５ｇ
イソプロパノール：０．１５ｇ
イオン交換水を加えて総量１００ｇに調整
次に、インク受容層を形成した。上記の表面処理工程での塗工後、即ち、塗工液が下塗り層に含浸されてすぐに、インク受容層形成用塗工液を塗工し、乾燥してインク受容層を形成した。その際の、インク受容層形成用塗工液及び塗工方法等は、以下の通りである。
【００８９】
アルミナ水和物ＡとしてＤｉｓｐｅｒａｌ  ＨＰ１３（サソール社製）を水（好ましくは、アルミナに対するゴミ対策としては純水）に固形分が５質量％になるように分散させ、次いで、これに塩酸を加え、ｐＨ値を４に調整してしばらく攪拌した。その後、この分散液を攪拌しながら９５℃まで昇温し、その温度で４時間保持した。そして、この温度を保持したまま苛性ソーダによりｐＨ値を１０に調整し、１０時間攪拌を行ない、その後、分散液の温度を室温に戻し、ｐＨ値を７〜８に調整した。更に脱塩処理を行い、続いて酢酸を添加して解膠処理して、コロイダルゾルを得た。このコロイダルゾルを乾燥して得られたアルミナ水和物ＢをＸ線回折により測定したところ、ベーマイト構造を示すもの（擬ベーマイト）であった。又、この時のＢＥＴ比表面積は１４３ｇ／ｍ２、細孔容積は０．８ｃｍ３／ｇであり、電子顕微鏡での観察では、長さが約３０ｎｍ×約１５ｎｍで、厚みが約５〜７ｎｍの平板状であった。
【００９０】
一方、ポリビニルアルコールＰＶＡ１１７（クラレ（株）製）をイオン交換水に溶解して、固形分９質量％の水溶液を得た。そして、上記で調製したアルミナ水和物Ｂのコロイダルゾルを濃縮して２２．５質量％の分散液を作製し、そこに３％ホウ酸水溶液を、アルミナ水和物Ｂの固形分に対してホウ酸固形分換算で０．５０質量％になるように添加した。その後、得られたホウ酸含有アルミナ水和物分散液と、先に調製したポリビニルアルコール水溶液を、スタティックミキサーでアルミナ水和物固形分と、ポリビニルアルコール固形分の比が１００：９になるように混合し、その直後に、これをインク受容層用の塗工液とし、これをダイコーターにて乾燥塗工量が３５ｇ／ｍ２になるように毎分３０ｍで塗工した。そして、１７０℃で乾燥してインク受容層を形成した。形成した多孔質性のインク受容層の細孔径分布を測定したところ、細孔径分布のピークは、細孔半径で約９ｎｍであった。
【００９１】
次に、支持体１のインク受容層を設けた反対側の面の下塗り層上に、樹脂組成物分散体Ａ−１をダイコータで乾燥塗工量が１０ｇ／ｍ２になるように毎分３５ｍで塗工した。そして、１６０℃で乾燥し、樹脂組成物により部分被覆された裏面層を形成した。
【００９２】
次に、リウェットキャストコーターにより、上記のように形成した多孔質性インク受容層の表面の光沢処理を行ない、被記録媒体１を得た。
【００９３】
＜被記録媒体の製造例２〜９＞
被記録媒体の製造例１において、樹脂組成物分散体Ａ−１を表１に示した樹脂組成物分散体に代えた以外は被記録媒体１と同様にして、被記録媒体２〜９を得た。
【００９４】
【表１】
2009234078.tif 000003
【００９５】
＜被記録媒体の製造例１０＞
上記で得られた支持体２上に、インク受容層形成用塗工液を塗工し、乾燥してインク受容層を形成した。その際の、インク受容層形成用塗工液及び塗工方法等は、以下の通りである。
【００９６】
被記録媒体の製造例１において調製したアルミナ水和物Ｂのコロイダルゾルを濃縮して２２．５質量％の分散液を作製し、そこに３％ホウ酸水溶液を、アルミナ水和物Ｂの固形分に対してホウ酸固形分換算で２．５質量％になるように添加した。その後、得られたホウ酸含有アルミナ水和物分散液と、先に調製したポリビニルアルコールＰＶＡ１１７の固形分９質量％水溶液を、スタティックミキサーでアルミナ水和物固形分と、ポリビニルアルコール固形分の比が１００：９になるように混合し、その直後に、これをインク受容層用の塗工液とし、これをダイコータ−にて乾燥塗工量が３５ｇ／ｍ２になるように毎分１０ｍで塗工した。そして、１４０℃で乾燥してインク受容層を形成し、被記録媒体１０を得た。
【００９７】
［実施例１〜８、比較例１〜２］
上記のようにして得られた被記録媒体１〜１０に対して後述の評価を行った結果を表２に示した。
【００９８】
【表２】
2009234078.tif 000004
【００９９】
＜被記録媒体の製造例１１〜２４＞
被記録媒体の製造例１において、樹脂組成物Ａ−１を表３に示した樹脂組成物Ａ及び樹脂組成物Ｂとの併用に代え、また、樹脂組成物Ａと樹脂組成物Ｂの混合比率を表３に示したようにした以外は被記録媒体１と同様にして、被記録媒体１１〜２４を得た。
【０１００】
【表３】
2009234078.tif 000005
【０１０１】
＜被記録媒体の製造例２５〜３２＞
被記録媒体の製造例１において、樹脂組成物Ａ−１を表４に示した樹脂組成物Ａ及び樹脂組成物Ｂとの組合せに代え、さらに、樹脂組成物の塗工量を代えた以外は被記録媒体１と同様にして、被記録媒体２５〜３２を得た。
【０１０２】
【表４】
2009234078.tif 000006
【０１０３】
［実施例９〜３０］
上記のようにして得られた被記録媒体１１〜３２に対して後述の評価を行った結果を表５に示した。
【０１０４】
【表５】
2009234078.tif 000007
【０１０５】
＜被記録媒体の製造例３３〜３４＞
被記録媒体１において、アルミナ水和物Ｂの粒径を調整した以外は同様にして、被記録媒体３３及び３４を得た。得られた被記録媒体３３及び３４の多孔質性インク受容層の細孔径分布を測定した結果、それぞれ細孔半径で約１３〜１５ｎｍ、約２０ｎｍにピークがあることを確認した。
【０１０６】
＜被記録媒体の製造例３５〜３６＞
被記録媒体５において、アルミナ水和物Ｂの粒径を調整した以外は同様にして、被記録媒体３５及び３６を得た。得られた被記録媒体３５及び３６の多孔質性インク受容層の細孔径分布を測定した結果、それぞれ細孔半径で約１３〜１５ｎｍ、約２０ｎｍにピークがあることを確認した。
【０１０７】
＜被記録媒体の製造例３７〜３８＞
被記録媒体１１において、アルミナ水和物Ｂの粒径を調整した以外は同様にして、被記録媒体３７及び３８を得た。得られた被記録媒体３７及び３８の多孔質性インク受容層の細孔径分布を測定した結果、それぞれ細孔半径で約１３〜１５ｎｍ、約２０ｎｍにピークがあることを確認した。
【０１０８】
＜被記録媒体の製造例３９〜４０＞
被記録媒体１７において、アルミナ水和物Ｂの粒径を調整した以外は同様にして、被記録媒体３９及び４０を得た。得られた被記録媒体３９及び４０の多孔質性インク受容層の細孔径分布を測定した結果、それぞれ細孔半径で約１３〜１５ｎｍ、約２０ｎｍにピークがあることを確認した。
【０１０９】
＜被記録媒体の製造例４１〜４２＞
被記録媒体９において、アルミナ水和物Ｂの粒径を調整した以外は同様にして、被記録媒体４１及び４２を得た。得られた被記録媒体４１及び４２の多孔質性インク受容層の細孔径分布を測定した結果、それぞれ細孔半径で約１３〜１５ｎｍ、約２０ｎｍにピークがあることを確認した。
【０１１０】
［実施例３１〜３８、比較例３〜４］
上記のようにして得られた被記録媒体３３〜４２に対して後述の評価を行った結果を表６に示した。
【０１１１】
【表６】
2009234078.tif 000008
【０１１２】
＜被記録媒体の製造例４３〜４５＞
被記録媒体１において、リウェットキャスト条件（搬送テンション、加熱温度、加熱時間、湿潤時間など）を適宜変更し光沢度を調整した以外は同様にして、被記録媒体４３〜４５を得た。
【０１１３】
＜被記録媒体の製造例４６〜４８＞
被記録媒体５において、リウェットキャスト条件（搬送テンション、加熱温度、加熱時間、湿潤時間など）を適宜変更し光沢度を調整した以外は同様にして、被記録媒体４６〜４８を得た。
【０１１４】
＜被記録媒体の製造例４９〜５１＞
被記録媒体１１において、リウェットキャスト条件（搬送テンション、加熱温度、加熱時間、湿潤時間など）を適宜変更し光沢度を調整した以外は同様にして、被記録媒体４９〜５１を得た。
【０１１５】
＜被記録媒体の製造例５２〜５４＞
被記録媒体１７において、リウェットキャスト条件（搬送テンション、加熱温度、加熱時間、湿潤時間など）を適宜変更し光沢度を調整した以外は同様にして、被記録媒体５２〜５４を得た。
【０１１６】
＜被記録媒体の製造例５５〜５７＞
被記録媒体９において、リウェットキャスト条件（搬送テンション、加熱温度、加熱時間、湿潤時間など）を適宜変更し光沢度を調整した以外は同様にして、被記録媒体５５〜５７を得た。
【０１１７】
［実施例３９〜５０、比較例５〜７］
上記のようにして得られた被記録媒体４３〜５７に対して後述の評価を行った結果を表７に示した。
【０１１８】
【表７】
2009234078.tif 000009
【０１１９】
＜評価方法＞
１）アルバムの粘着面に対する易ハンドリング性（耐アルバム剥離性）
下記手順にて、粘着面からの剥離試験を行なった後、下記評価基準に基づいて目視評価した。
【０１２０】
評価用のアルバムとしては、フジカラーアニバーサリーフリーアルバム（ＮＦ−２０Ｌ）を使用した。
（１）被記録媒体を２．５ｃｍ×８ｃｍにカット評価用試験片を作製する。
（２）カットした評価用試験片をアルバムの粘着面に置き、人差し指で軽く１回擦る。
（３）アルバムのフィルムをかぶせ、空気が入らないように、上下左右の四方から各１回ずつ擦る。
（４）５秒間待つ。
（５）フィルムを剥がし、試験片を剥がす。
【０１２１】
評価基準
Ａ：貼り付くことなく良好に剥離できた。
Ｂ：若干の貼り付きが見られたが良好に剥離できた。
Ｃ：試験片の一部が少し貼り付いてしまったが、貼り付いてしまった面積が試験片の四分の一未満であった。
Ｄ：試験片の四分の一以上の面積にわたって試験片の一部が貼り付いてしまった。
【０１２２】
２）耐搬送擦過キズ性
キヤノン（株）製のインクジェットプリンタ９９０ｉを用い、マニュアルに沿って、Ａ４サイズに断裁した被記録媒体を１０枚積載し、図３に示した搬送擦過キズ評価画像を、プロフェッショナルフォトペーパーモード（デフォルト設定）にて、１０枚連続印字を行ない、画像先端部分の搬送擦過キズを下記の評価基準に基づき目視評価した。
評価基準
Ａ：擦り跡が見られず良好。
Ｂ：若干もやがかかったような擦り跡が見られるが許容可能なレベル。
Ｃ：線状の擦過キズが若干見られるが許容可能なレベル。
Ｄ：もやがかかったような擦り跡が見られる。
Ｅ：線状の擦過キズが見られる。
【０１２３】
３）裏面の粉落ち
ＪＩＳ−Ｌ０８４９に定められた学振型摩擦試験機ＩＩ型（テスター産業社製）を用いて評価した。３００ｇの重りをのせた試験機の摩擦子に黒のラシャ紙を装着し、振動台に試料片を印字面が上になるようにセットして２０回こすり合わせた後、ラシャ紙のこすり合わせた部分とそれ以外の部分との黒の反射濃度をそれぞれＸ−Ｒｉｔｅ社製３１０ＴＲで測定し、その濃度差から、黒の濃度残存率を下式に従って求め、下記評価基準に基づいて評価した。
評価基準
Ａ：残存率が９５％以上
Ｂ：残存率が９０％以上９５％未満
Ｃ：残存率が８０％以上９０％未満
Ｄ：残存率が６０％以上８０％未満
Ｅ：残存率が６０％未満
残存率（％）＝［１−｛（試験部以外の濃度−試験部の濃度）／試験部以外の濃度｝］×１００
【図面の簡単な説明】
【０１２４】
【図１】樹脂組成物による部分被覆状態の一例
【図２】互いに相溶しない樹脂組成物Ａ及び樹脂組成物Ｂによる部分被覆状態の一例
【図３】搬送擦過キズ評価画像
【図１】
2009234078.tif 000010
【図２】
2009234078.tif 000011
【図３】
2009234078.tif 000012